КАТАЛИЗАТОР ПРОСКОКА ОКСИДА УГЛЕРОДА

1. Катализатор проскока CO для очистки выхлопных газов двигателей внутреннего сгорания, работающих на обедненной смеси, где катализатор проскока СО включает палладий и материал, содержащий оксид церия.
2. Катализатор проскока CO по п. 1, в котором материал, содержащий оксид церия, включает оксид церия, оксид церия-диоксид циркония, оксид церия-диоксид циркония-оксид алюминия и их смеси.
3. Катализатор проскока CO по п. 2, в котором материал, содержащий оксид церия, включает оксид церия.
4. Катализатор проскока CO по п. 1, где катализатор проскока СО содержит от 0,5 до 5 мас.% палладия.
5. Катализатор проскока СО по п. 1, дополнительно содержащий один или более щелочных или щелочноземельных металлов.
6. Катализатор проскока СО по п. 1, дополнительно содержащий связующие из одного или нескольких неорганических оксидов, выбранного из группы, состоящей из оксида алюминия, диоксида кремния, диоксида титана, диоксида циркония, оксида магния, оксида ниобия, оксида тантала, оксида молибдена, оксида вольфрама, и смешанных оксидов любых двух или более из указанных веществ.
7. Катализатор проскока CO по п. 1, где катализатор проскока СО является покрытием на подложке.
8. Катализатор проскока CO по п. 7, в котором положка представляет собой керамическую подложку или металлическую подложку.
9. Способ окисления избытка СО в выхлопных газах двигателя внутреннего сгорания, работающего на обедненной смеси, в котором избыток СО, образующийся в результате периодического контакта с расположенным выше катализатором, работающим в условиях обогащенного выхлопа, причем вышеупомянутый способ включает контакт избытка СО в выхлопных газах с катализатором проскока СО при температуре в диапазоне от 100 до 700°С, в котором катализатор проскока СО содержит палладий и материал, содержащий оксид церия.
10. Способ по п. 9, в котором материал, содержащий оксид церия, содержит оксид церия, оксид церия-диоксид циркония, оксид церия-диоксид циркония-оксид алюминия и их смеси.
11. Способ по п. 10, в котором материал, содержащий оксид церия, содержит оксид церия.
12. Способ по п. 9, в котором катализатор проскока СО содержит от 0,5 до 5 мас.% палладия.
13. Способ по п. 9, дополнительно включающий один или более щелочных или щелочноземельных металлов.
14. Способ по п. 9 дополнительно включающий одно или несколько неорганических связующих из неорганических оксидов, выбранных из группы, состоящей из оксида алюминия, диоксида кремния, диоксида титана, диоксида циркония, оксида магния, оксида ниобия, оксида тантала, оксида молибдена, оксида вольфрама, и смешанных оксидов любых двух или более из этих элементов.
15. Способ по п. 9, в котором катализатор проскока СО наносится на подложку.